(57)【要約】本発明は、少なくとも１つの任意に置換されたポリチオフェン、少なくとも１つのポリアニオン、水、少なくとも１つの溶媒および少なくとも１つの塩基性添加剤を含む分散液または溶液を含む導電性コーティングを、インクジェット印刷によって製造するための新規なプロセスであって、この水系の分散液または溶液のｐＨは少なくとも１つの塩基性添加剤によって２〜１０の値に調整されることを特徴とするプロセス、導電性コーティングおよびその使用に関する。【選択図】なし【特許請求の範囲】
【請求項１】
少なくとも１つの任意に置換されたポリチオフェン、少なくとも１つのポリアニオン、水、少なくとも１つの溶媒および少なくとも１つの塩基性添加剤を含む分散液または溶液を含む導電性コーティングを、インクジェット印刷により製造するためのプロセスであって、前記水系の分散液または溶液のｐＨは、少なくとも１つの塩基性添加剤によって２〜１０の値に調整されることを特徴とする、プロセス。
【請求項２】
少なくとも１つの任意に置換されたポリチオフェンが、一般式（Ｉ）
【化１】
2010537019.tif 000006
（式中、
Ａは任意に置換されたＣ１〜Ｃ５−アルキレンラジカルであり、
Ｒは、直鎖状または分枝状の、任意に置換されたＣ１〜Ｃ１８−アルキルラジカル、任意に置換されたＣ５〜Ｃ１２−シクロアルキルラジカル、任意に置換されたＣ６〜Ｃ１４−アリールラジカル、任意に置換されたＣ７〜Ｃ１８−アラルキルラジカル、任意に置換されたＣ１〜Ｃ４−ヒドロキシアルキルラジカルまたはヒドロキシルラジカルであり、
ｘは０〜８の整数であり、
複数のＲラジカルがＡに結合されている場合は、それらは同じであってもよいし異なっていてもよい）
の繰り返し単位を含む任意に置換されたポリチオフェンであることを特徴とする、請求項１に記載のプロセス。
【請求項３】
少なくとも１つのポリチオフェンが、一般式（Ｉａａ）
【化２】
2010537019.tif 000007
の繰り返し単位を含むポリチオフェンであることを特徴とする、請求項１または請求項２に記載のプロセス。
【請求項４】
前記水系の分散液または溶液が、３、４−ポリ（エチレンジオキシ−チオフェン）およびポリスチレンスルホネートを含むことを特徴とする、請求項１から請求項３のいずれか１項に記載のプロセス。
【請求項５】
少なくとも１つの塩基性添加剤が、アルカリ金属水酸化物、アルカリ金属炭酸塩、アルカリ土類金属水酸化物、アルカリ土類金属炭酸塩、アンモニアまたは脂肪族アルキルアミンからなる群から選択されることを特徴とする、請求項１から請求項４のいずれか１項に記載のプロセス。
【請求項６】
前記水系の分散液または溶液のｐＨが、少なくとも１つの塩基性添加剤によって６〜８の値に調整されることを特徴とする、請求項１から請求項５のいずれか１項に記載のプロセス。
【請求項７】
前記水系の分散液または溶液がさらに、少なくとも１つの高分子結合剤を含むことを特徴とする、請求項１から請求項６のいずれか１項に記載のプロセス。
【請求項８】
前記水系の分散液または溶液がさらに、少なくとも１つの界面活性剤および／または少なくとも１つの染料を含むことを特徴とする、請求項１から請求項７のいずれか１項に記載のプロセス。
【請求項９】
請求項１から請求項８のいずれか１項に記載のプロセスによって製造される導電性コーティング。
【請求項１０】
トランジスタ、電界効果トランジスタ、集積回路、透明電極または無機もしくは有機のエレクトロルミネセンス配列物における請求項９に記載の導電性コーティングの使用。
【発明の詳細な説明】
【技術分野】
【０００１】
本発明は、インクジェット印刷により導電性コーティングを製造するための新規なプロセス、導電性コーティングおよびその使用に関する。
【背景技術】
【０００２】
ポリアルキレンジオキシチオフェン、特に３，４−ポリ−エチレンジオキシチオフェンを含む分散液または溶液を使用する導電性および／または帯電防止コーティングの製造は、例えば特許文献１から公知である。
【０００３】
特許文献２は、インクジェット印刷により、ポリアルキレンジオキシチオフェンを含む分散液から導体のトラックを製造するためのプロセスを記載する。
【０００４】
しかしながら、実際上は、ポリチオフェン、特にポリアルキレンジオキシチオフェンを含む分散液または溶液は、その分散液または溶液が事前に濾過されていた場合であっても、インクジェットプリンターのプリントヘッドを詰まらせる傾向にあり、そのため長期間にわたる印刷は不可能になっていることが判明している。
【先行技術文献】
【特許文献】
【０００５】
【特許文献１】欧州特許第０４４０９５７号明細書
【特許文献２】欧州特許第１１１２６７３号明細書
【発明の概要】
【発明が解決しようとする課題】
【０００６】
それゆえ、使用される分散液または溶液によってプリントヘッドの詰まりが防止されるインクジェット印刷により導電性コーティングを製造するためのプロセスに対する要求が存在していた。
【０００７】
それゆえ、かかるプロセスを提供することが本発明の目的であった。
【課題を解決するための手段】
【０００８】
上記分散液または溶液が印刷前に中和されると、インクジェットプリンターのプリントヘッドの詰まりを防止することができるということが、驚きをもって見出された。
【０００９】
それゆえ、本発明は、少なくとも１つの任意に置換されたポリチオフェン、少なくとも１つのポリアニオン、水、少なくとも１つの溶媒および少なくとも１つの塩基性添加剤を含む分散液または溶液を含む導電性コーティングをインクジェット印刷により製造するプロセスであって、この水系の分散液または溶液のｐＨは少なくとも１つの塩基性添加剤によって２〜１０の値に調整されることを特徴とするプロセスを提供する。
【００１０】
本発明に関しては、任意に置換されたポリチオフェンは、好ましくは一般式（Ｉ）
【化１】
2010537019.tif 000002
（式中、
Ａは任意に置換されたＣ１〜Ｃ５−アルキレンラジカル、好ましくは任意に置換されたエチレンまたはプロピレンラジカルであり、
Ｒは、直鎖状または分枝状の、任意に置換されたＣ１〜Ｃ１８−アルキルラジカル、好ましくは直鎖状または分枝状の、任意に置換されたＣ１〜Ｃ１４−アルキルラジカル、任意に置換されたＣ５〜Ｃ１２−シクロアルキルラジカル、任意に置換されたＣ６〜Ｃ１４−アリールラジカル、任意に置換されたＣ７〜Ｃ１８−アラルキルラジカル、任意に置換されたＣ１〜Ｃ４−ヒドロキシアルキルラジカルまたはヒドロキシルラジカルであり、
ｘは０〜８の整数、好ましくは０、１または２、より好ましくは０または１であり、
複数のＲラジカルがＡに結合されている場合は、それらは同じであってもよいし異なっていてもよい）
の繰り返し単位を含む任意に置換されたポリチオフェンであってもよい。
【００１１】
この一般式（Ｉ）は、置換基ＲはこのアルキレンラジカルＡにｘ回結合されていてもよいというように理解されるべきである。
【００１２】
本発明に関しては、当該水系の分散液または溶液は一般式（Ｉ）の繰り返し単位を含む２以上の異なるポリチオフェンの混合物を含んでいてもよい。
【００１３】
好ましい実施形態では、一般式（Ｉ）の繰り返し単位を含むポリチオフェンは、一般式（Ｉａ）
【化２】
2010537019.tif 000003
（式中、Ｒおよびｘは、各々上で定義されたとおりである）の繰り返し単位を含むポリチオフェンである。
【００１４】
さらに好ましい実施形態では、一般式（Ｉ）の繰り返し単位を含むポリチオフェンは、一般式（Ｉａａ）の繰り返し単位を含むポリチオフェンである。
【化３】
2010537019.tif 000004
【００１５】
本発明に関しては、接頭辞「ポリ」は、複数の同一または異なる繰り返し単位が当該ポリチオフェンの中に存在することを意味すると理解される。当該ポリチオフェンは、合計ｎ個の一般式（Ｉ）の繰り返し単位を含み、ここでｎは２〜２０００、好ましくは２〜１００の整数であってもよい。一般式（Ｉ）の繰り返し単位は、各々、ポリチオフェン内で同じであってもよいし、異なっていてもよい。各々の場合に同一の一般式（Ｉ）の繰り返し単位を含むポリチオフェンが好ましい。
【００１６】
末端基に、このポリチオフェンは、好ましくは各々Ｈを有する。
【００１７】
特に好ましい実施形態では、一般式（Ｉ）の繰り返し単位を含むポリチオフェンは、ポリ（３，４−エチレンジオキシチオフェン）、すなわち式（Ｉａａ）の繰り返し単位から形成されるホモポリチオフェンである。
【００１８】
本発明に関しては、Ｃ１〜Ｃ５−アルキレンラジカルＡはメチレン、エチレン、ｎ−プロピレン、ｎ−ブチレンまたはｎ−ペンチレンである。本発明に関しては、Ｃ１〜Ｃ１８−アルキルは直鎖状または分枝状Ｃ１〜Ｃ１８−アルキルラジカル、例えばメチル、エチル、ｎ−またはイソプロピル、ｎ−、ｉｓｏ−、ｓｅｃ−またはｔｅｒｔ−ブチル、ｎ−ペンチル、１−メチルブチル、２−メチルブチル、３−メチルブチル、１−エチルプロピル、１，１−ジメチルプロピル、１，２−ジメチルプロピル、２，２−ジメチルプロピル、ｎ−ヘキシル、ｎ−ヘプチル、ｎ−オクチル、２−エチルヘキシル、ｎ−ノニル、ｎ−デシル、ｎ−ウンデシル、ｎ−ドデシル、ｎ−トリデシル、ｎ−テトラデシル、ｎ−ヘキサデシルまたはｎ−オクタデシルを表し、Ｃ５〜Ｃ１２−シクロアルキルはＣ５〜Ｃ１２−シクロアルキルラジカル、例えばシクロペンチル、シクロヘキシル、シクロヘプチル、シクロオクチル、シクロノニルまたはシクロデシルを表し、Ｃ５〜Ｃ１４−アリールはＣ５〜Ｃ１４−アリールラジカル、例えばフェニルまたはナフチルを表し、Ｃ７〜Ｃ１８−アラルキルはＣ７〜Ｃ１８−アラルキルラジカル、例えばベンジル、ｏ−、ｍ−、ｐ−トリル、２，３−、２，４−、２，５−、２，６−、３，４−、３，５−キシリルまたはメシチルを表す。上記の一覧は、例として本発明を例証するためのものであり、他を排除するものであると考えられるべきではない。
【００１９】
Ｃ１〜Ｃ５−アルキレンラジカルＡの有用な選択可能なさらなる置換基としては、多くの有機基、例えばアルキル、シクロアルキル、アリール、ハロゲン、エーテル、チオエーテル、ジスルフィド、スルホキシド、スルホン、スルホネート、アミノ、アルデヒド、ケト、カルボン酸エステル、カルボン酸、カーボネート、カルボキシレート、シアノ、アルキルシランおよびアルコキシシラン基、およびまたカルボキシアミド基が挙げられる。
【００２０】
好ましくは３，４−ポリアルキレンジオキシチオフェンを含む上述の分散液または溶液は、例えば欧州特許第４４０９５７号に記載されているプロセスと同様にして調製することができる。有用な酸化剤および溶媒としては、同様に、欧州特許第４４０９５７号に列挙されているものが挙げられる。粒子の粒径分布は、例えば、高圧均質化によって確立することができる。膨潤状態の粒径は、好ましくは１μｍ未満、より好ましくは１００ｎｍ未満である。
【００２１】
一般式（Ｉ）のポリチオフェンおよびその誘導体の調製のための単量体前駆体を調製するためのプロセスは当業者に公知であり、例えばＬ．Ｇｒｏｅｎｅｎｄａａｌ、Ｆ．Ｊｏｎａｓ、Ｄ．Ｆｒｅｉｔａｇ、Ｈ．ＰｉｅｌａｒｔｚｉｋおよびＪ．Ｒ．Ｒｅｙｎｏｌｄｓ、Ａｄｖ．Ｍａｔｅｒ．１２（２０００）４８１−４９４およびその中で引用される文献に記載されている。
【００２２】
当該導電性ポリチオフェンは、電荷を帯びていなくてもよく、またはカチオン性であってもよい。好ましい実施形態では、それらはカチオン性であり、この場合、「カチオン性」は、当該ポリマーまたはポリチオフェン主鎖上に存在する電荷のみを指す。Ｒラジカル上の置換基に従って、上記ポリマーまたはポリチオフェンは、構造単位に正電荷および負電荷を有していてもよく、この場合この正電荷はポリマーまたはポリチオフェン主鎖上に存在し、負電荷はスルホネートまたはカルボキシレート基によって置換されたＲラジカル上に存在してもよい。この場合、このポリマーまたはポリチオフェン主鎖の正電荷は、Ｒラジカル上に存在していてもよいアニオン性基によって一部または完全に飽和していてもよい。全体で見ると、これらの場合のポリチオフェンは、カチオン性であってもよく、電荷を帯びていなくてもよく、またはアニオン性でさえあってもよい。とはいうものの、本発明に関しては、それらはすべてカチオン性ポリチオフェンと考えられる。なぜなら、ポリマーまたはポリチオフェン主鎖上の正電荷が重要だからである。
【００２３】
正電荷は式には示されていない。なぜなら、その正確な数および位置を明確に記述することができないからである。しかしながら、正電荷の数は、少なくとも１でありかつ多くともｎである（ここでｎはこのポリチオフェン内の（同一または異なる）すべての繰り返し単位の総数である）。カチオン性ポリチオフェンは、本明細書中で以降、ポリカチオンとも呼ばれる。
【００２４】
任意にスルホネート置換またはカルボキシレート置換された、従って負に帯電したＲラジカルによって正電荷を打ち消すことがまだなされていない場合、正電荷を打ち消すために、このカチオン性ポリマーまたはポリチオフェンは、対イオンとしてアニオンを必要とする。
【００２５】
有用な対イオンは、好ましくは、本明細書中で以降、ポリアニオンとも呼ばれる高分子アニオンを含む。
【００２６】
適切なポリアニオンとしては、例えばポリアクリル酸、ポリメタクリル酸またはポリマレイン酸などの高分子カルボン酸のアニオン、またはポリスチレンスルホン酸およびポリビニルスルホン酸などの高分子スルホン酸のアニオンが挙げられる。これらのポリカルボン酸およびポリスルホン酸は、ビニルカルボン酸およびビニルスルホン酸と、アクリル酸エステルおよびスチレンなどの他の重合性単量体との共重合体であってもよい。
【００２７】
特に好ましい高分子アニオンは、ポリスチレンスルホン酸（ＰＳＳ）のアニオンである。
【００２８】
ポリアニオンのためのものであるポリ酸の分子量は、好ましくは１０００〜２００００００、より好ましくは２０００〜５０００００である。このポリ酸またはそのアルカリ金属塩は市販されており、例えばポリスチレンスルホン酸およびポリアクリル酸他は、公知のプロセス（例えば、Ｈｏｕｂｅｎ  Ｗｅｙｌ、Ｍｅｔｈｏｄｅｎ  ｄｅｒ  ｏｒｇａｎｉｓｃｈｅｎ  Ｃｈｅｍｉｅ  ［Ｍｅｔｈｏｄｓ  ｏｆ  Ｏｒｇａｎｉｃ  Ｃｈｅｍｉｓｔｒｙ］、第Ｅ２０巻  Ｍａｋｒｏｍｏｌｅｋｕｌａｒｅ  Ｓｔｏｆｆｅ［Ｍａｃｒｏｍｏｌｅｃｕｌａｒ  ｓｕｂｓｔａｎｃｅｓ］、パート２、（１９８７）、１１４１  ｆｆ頁を参照）によって調製できる。
【００２９】
電荷の打ち消しのための対イオンとしてアニオンを含むカチオン性ポリチオフェンは、当該技術分野で、ポリチオフェン／（ポリ）アニオン錯体とも呼ばれることが多い。
【００３０】
上記水系の分散液または溶液において、任意に置換されたポリチオフェン、特に一般式（Ｉ）の繰り返し単位を含む任意に置換されたポリチオフェンの固形分含量は、０．０５〜３．０重量パーセント（重量％）、好ましくは０．１〜１．０重量％であってもよい。
【００３１】
本発明の別の好ましい実施形態では、当該水系の分散液または溶液は、３，４−ポリ（エチレンジオキシチオフェン）およびポリスチレンスルホネートを含む。
【００３２】
本発明に関する適切な溶媒は、アルコール、例えばメタノール、エタノール、ｎ−プロパノール、イソプロパノール、ブタノールまたはオクタノール、グリコールまたはグリコールエーテル、例えばエチレングリコール、ジエチレングリコール、プロパン−１，２−ジオール、プロパン−１，３−ジオールまたはジプロピレングリコールジメチルエーテル、またはケトン、例えばアセトンまたはメチルエチルケトンなどの少なくとも部分的に水と混和性である溶媒である。
【００３３】
溶媒の含有量は、０〜９０重量％、好ましくは５〜６０重量％である。本発明に関しては、標準圧力で１００℃未満の沸点を有する溶媒および１００℃を超える沸点を有する溶媒の溶媒混合物を使用することが好ましい。
【００３４】
当該分散液または溶液は、さらに少なくとも１つの高分子結合剤を含んでいてもよい。
【００３５】
適切な結合剤は、例えばポリビニルアルコール、ポリビニルピロリドン、ポリ塩化ビニル、ポリ酢酸ビニル、ポリ酪酸ビニル、ポリアクリル酸エステル、ポリアクリルアミド、ポリメタクリル酸エステル、ポリメタクリルアミド、ポリアクリロニトリル、スチレン／アクリル酸エステル、酢酸ビニル／アクリル酸エステルおよびエチレン／酢酸ビニル共重合体、ポリブタジエン、ポリイソプレン、ポリスチレン、ポリエーテル、ポリエステル、ポリカーボネート、ポリウレタン、ポリアミド、ポリイミド、ポリスルホン、メラミン−ホルムアルデヒド樹脂、エポキシ樹脂、シリコーン樹脂またはセルロース類などの高分子有機結合剤である。
【００３６】
高分子結合剤の固形分含量は０〜３重量％、好ましくは０〜１重量％である。
【００３７】
本発明に関しては、当該分散液または溶液はさらに、少なくとも１つの染料および／または少なくとも１つの界面活性剤を含んでいてもよい。染料の含有量は、０〜５重量％、好ましくは０〜０．５重量％であってもよい。有用な染料としては、例えば、アゾ染料、アジン染料、アントラキノン染料、アクリジン染料、シアニン染料、インジゴ染料、ニトロ染料、オキサジン染料、フタロシアニン染料、フタル酸染料、ポリメチン染料、チアジン染料またはトリアリールメタン染料が挙げられる。界面活性剤の含有量は、０〜５重量％、好ましくは０．０１〜０．５重量％である。この界面活性剤は、アニオン性、カチオン性、非イオン性または両性界面活性剤、高分子電解質またはブロック共重合体であってもよい。
【００３８】
この分散液または溶液はさらに、接着促進剤、例えば有機官能性シランまたはその加水分解生成物、例えば３−グリシジルオキシプロピルトリアルコキシシラン、３−アミノプロピルトリエトキシシラン、３−メルカプトプロピルトリメトキシシラン、３−メタクリルプロピルオキシトリメトキシシラン、ビニルトリメトキシシランまたはオクチルトリエトキシシランを含んでいてもよい。
【００３９】
この分散液または溶液の水の含有量は、上に列挙された他の構成成分を考慮して、式：
水の含有量（重量％）＝１００−構成成分の合計（重量％）
によって算出される。
【００４０】
本発明に関しては、使用される塩基性添加剤は、水酸化リチウム、水酸化ナトリウム、水酸化カリウムなどのアルカリ金属水酸化物、炭酸リチウム、炭酸ナトリウム、炭酸カリウムまたは炭酸セシウムなどのアルカリ金属炭酸塩またはアルカリ金属炭酸水素塩、水酸化マグネシウム、水酸化カルシウム、水酸化バリウムまたは水酸化ストロンチウムなどのアルカリ土類金属水酸化物、炭酸マグネシウム、炭酸カルシウムまたは炭酸バリウムなどのアルカリ土類金属炭酸塩、アンモニア、脂肪族アルキルアミン、例えばメチルアミン、ジメチルアミン、トリメチルアミン、エチルアミン、ジエチルアミン、トリエチルアミン、エタノールアミン、ジメチルエタノールアミンまたはトリエタノールアミンなどの、任意に置換されたＣ１〜Ｃ２０−アルキルラジカルを有するモノ−、ジ−またはトリアルキルアミンであってもよい。
【００４１】
この塩基性添加剤は、上記分散液または溶液を中和するために、好ましくは例えば水および／またはアルコール中の溶液の形態で使用される。適切なアルコールは、例えばメタノール、エタノール、ｎ−プロパノール、イソプロパノール、ブタノールまたはオクタノール、グリコールまたはグリコールエーテル、例えばエチレングリコール、ジエチレングリコール、プロパン−１，２−ジオールまたはプロパン−１，３−ジオールである。
【００４２】
本発明に係るプロセスでは、塩基性添加剤は、分散液または溶液のｐＨをｐＨ計を用いてモニターしながら、分散液または溶液に添加され、この添加は好ましくは撹拌しながら行われる。この塩基性添加剤が添加された後、分散液または溶液のｐＨは、２〜１０、好ましくは４〜９、より好ましくは６〜８であるべきである。
【００４３】
使用されるべき塩基性添加剤の量は、中和前の分散液または溶液の酸含有量から自動的に生じる。中和されるべき酸１モルあたり、０．０５〜１．０モル、好ましくは０．１〜１．０モルの塩基性添加剤が添加される。
【００４４】
この塩基性添加剤が添加された後、この分散液または溶液は、印刷前に濾過される。適切なフィルターは、例えば、１μｍ未満、好ましくは０．５μｍ未満、より好ましくは０．２μｍ未満の細孔径を有するポリプロピレンフィルターである。この濾過は、標準圧力または１０ｂａｒ（１ＭＰａ）までの高められた圧力下で行うことができる。
【００４５】
この溶液を複数回フィルターに通すこと、例えばこの溶液をフィルターに通して循環してポンプ輸送することが好ましい。
【００４６】
このようにして得られた分散液または溶液の粘度は、２〜２０００ｍＰａｓ、好ましくは５〜１００ｍＰａｓ、より好ましくは７〜２５ｍＰａｓである。
【００４７】
この分散液または溶液の高められた安定性に加えて、塩基性添加剤の添加は、当該分散液または溶液があまり腐食性ではなくなるという肯定的な効果を有する。特にインクジェットプリンターのプリントヘッドの腐食は、結果として防止され、または少なくとも遅らされる。
【００４８】
当該塩基性添加剤の添加のさらなる肯定的な効果は、当該分散液が施用される基材がまったくエッチングされないことである。特に、インジウムスズオキシド（ＩＴＯ）またはフッ素ドープされた酸化亜鉛（ＡＺＯ）層などの導電性の透明無機層（「透明導電性酸化物（ｔｒａｎｓｐａｒｅｎｔ−ｃｏｎｄｕｃｔｉｖｅ  ｏｘｉｄｅｓ）」、略してＴＣＯ）は、酸性溶液と接触した際に溶解する傾向がある。これは、上記の層への金属イオンの混入を生じる可能性がある。この混入は構造体全体の機能にとって不都合である。ディスプレイの電気増幅器回路（ｅｌｅｃｔｒｉｃ  ａｍｐｌｉｆｉｅｒ  ｃｉｒｃｕｉｔ）として典型的に使用されるような、ケイ素から構成される活性マトリックス基板にも同じことは当てはまる。この基材の何らかのエッチングの可能性は、ｐＨの上昇によって低減される。
【００４９】
当該分散液または溶液は、例えばダイマティックス（Ｄｉｍａｔｉｘ）から入手できる市販のインクジェットプリンターを用いて印刷できる。適切なインクジェット・ドロップ・オン・デマンドプロセスは、圧電性プリントヘッドを用いて、または例えば雑誌ＣｈｉｐＨｅｆｔ  ８  １９９４、１０４−１１２頁に記載されているようなバブルジェット（登録商標）プロセスによって作動する。連続インクジェットプロセスによって作動するインクジェットプリンターも、同様に使用することができる。
【００５０】
本発明はさらに、平坦であってもよくまたは構造化されていてもよく、かつ本発明に係るプロセスによって製造される導電性コーティングを提供する。
【００５１】
本発明に係るプロセスによって製造される導電性コーティングは、有機半導体に基づくトランジスタ、電界効果トランジスタまたは集積回路を製造するために使用されるような、ポリマー（例えばポリエステルフィルム）上にプリント配線回路を製造するために特に適している。インクジェットプロセスによる有機電界効果トランジスタの製造は、例えば、論文「Ｌｉｔｈｏｇｒａｐｈｙ−Ｆｒｅｅ，ｓｅｌｆ−ａｌｉｇｎｅｄ  Ｉｎｋｊｅｔ  Ｐｒｉｎｔｉｎｇ  ｗｉｔｈ  Ｓｕｂ−Ｈｕｎｄｒｅｄ−Ｎａｎｏｍｅｔｅｒ  Ｒｅｓｏｌｕｔｉｏｎ」、Ｃ．Ｗ．Ｓｅｌｅら、Ａｄｖ．Ｍａｔｅｒ．２００５、１７、９９７−１００１に詳細に記載されている。
【００５２】
加えて、本発明に係るプロセスによって製造される導電性コーティングは、無機もしくは有機のエレクトロルミネセンスランプまたはディスプレイのための透明電極または正孔注入層（ｈｏｌｅ−ｉｎｊｅｃｔｉｎｇ  ｌａｙｅｒ）を製造するために使用することができる。インクジェットプロセスによる高分子発光ダイオードからなるディスプレイの製造は、例えば論文「Ｐｒｅｃｉｓｉｏｎ  ｉｎｋ  ｊｅｔ  ｐｒｉｎｔｉｎｇ  ｏｆ  ｐｏｌｙｍｅｒ  ｌｉｇｈｔ  ｅｍｉｔｔｉｎｇ  ｄｉｓｐｌａｙｓ」、Ｊ．Ｆ．Ｄｉｊｋｓｍａｎら、Ｊ．Ｍａｔｅｒ．Ｃｈｅｍ．２００７、１７、５１１−５２２に詳細に記載されている。
【実施例】
【００５３】
（比較例１）
１０リットル（ｌ）のビーカーに、最初に固形分含量１．６％で２５６０ｇのＢａｙｔｒｏｎ（登録商標）  ＰＨ  ５１０（エイチ・シー・シュタルク社（Ｈ．Ｃ．Ｓｔａｒｃｋ  ＧｍｂＨ））を入れた。ゲート撹拌機（ｇａｔｅ  ｓｔｉｒｒｅｒ）を用いて撹拌しながら、特定の順番で、
１００ｇのジメチルスルホキシド、
８．０ｇのＤｙｎｏｌ  ６０４（エア・プロダクツ（Ａｉｒ  Ｐｒｏｄｕｃｔｓ）から入手）、
４００ｇのジエチレングリコール、
２１８０ｇの水、
１０００ｇのエタノール、
２．０ｇのｎ−オクタノールおよび
２．０ｇのＴｒｉｔｏｎ  Ｘ  １００（アルドリッチ（Ａｌｄｒｉｃｈ）から入手）
を加えた。この分散液を、引き続いて３０分間撹拌し、次いで１４リットル（ｌ）／時間の処理量で６時間、Ｌ＆Ｚより入手した細孔径０．２μｍのフィルターカートリッジに通して濾過した。
【００５４】
（実施例１）
濾過の前に、撹拌しながら５０％ジメチルエタノールアミン水溶液を加えることによって、この分散液のｐＨを７に調整したことを除いて、比較例１のようにして分散液を調製した。ｐＨの調整後、この分散液を比較例１のようにして濾過した。
【００５５】
（実施例２）
各々の場合において、１．５ｍｌの比較例１および実施例１に係る分散液を、Ｄｉｍａｔｉｘ  ＤＭＰ  ２８３１インクジェットプリンターの各々１つのインクジェットプリンターカートリッジの中に充填した。このカートリッジをプリンターの中に置き、２×２ｃｍ２の領域を印刷した。この領域がもはや完全に満たされないかまたは強度の減少が目に見えるようになるまで、この印刷を繰り返した。印刷は、１７５μｍ厚のポリエステルフィルムまたは紙の上に対して行った。
【００５６】
【表１】
2010537019.tif 000005
【００５７】
表１にある結果が示すように、実施例１に従って調製した分散液を使用すると、比較例に従って調製した分散液を使用するよりも、良好な印刷結果を成し遂げることができる。
【国際調査報告】
2010537019.tif 000008
2010537019.tif 000009